(57)【要約】【課題】シラン架橋と天然鉱物由来の水酸化マグネシウムとを用いても、耐熱性と機械的特性との両立を図ることが可能な電線被覆組成物を提供すること。耐熱性および機械的特性に優れた絶縁電線、ワイヤーハーネスを提供すること。【解決手段】（Ａ）ポリオレフィンにシランカップリング剤がグラフトされたシラングラフトポリオレフィン、（Ｂ）未変性ポリオレフィン、（Ｃ）官能基により変性された変性ポリオレフィン、（Ｄ）天然鉱物由来の水酸化マグネシウム、（Ｅ）架橋触媒を含む電線被覆材用組成物とする。上記電線被覆材用組成物をシラン架橋させてなる電線被覆材を有する絶縁電線、上記絶縁電線を有するワイヤーハーネスとする。【選択図】なし【特許請求の範囲】
【請求項１】
（Ａ）ポリオレフィンにシランカップリング剤がグラフトされたシラングラフトポリオレフィン
（Ｂ）未変性ポリオレフィン
（Ｃ）官能基により変性された変性ポリオレフィン
（Ｄ）天然鉱物由来の水酸化マグネシウム
（Ｅ）架橋触媒
を含むことを特徴とする電線被覆材用組成物。
【請求項２】
前記（Ａ）シラングラフトポリオレフィン３０〜９０質量部、
前記（Ｂ）未変性ポリオレフィンと前記（Ｃ）官能基により変性された変性ポリオレフィンとを合計で１０〜７０質量部、
前記（Ａ）、（Ｂ）および（Ｃ）の合計１００質量部に対し、
前記（Ｄ）天然鉱物由来の水酸化マグネシウム３０〜２００質量部
を含むことを特徴とする請求項１に記載の電線被覆材用組成物。
【請求項３】
前記官能基は、カルボン酸基、酸無水物基、アミノ基およびエポキシ基から選択される１種または２種以上であることを特徴とする請求項１または２に記載の電線被覆材用組成物。
【請求項４】
前記ポリオレフィンは、超低密度ポリエチレン、直鎖状低密度ポリエチレン、および、低密度ポリエチレンから選択される１種または２種以上であることを特徴とする請求項１から３のいずれか１項に記載の電線被覆材用組成物。
【請求項５】
（Ｆ）酸化亜鉛、および／または、ベンズイミダゾール系化合物を含むことを特徴とする請求項１から４のいずれか１項に記載の電線被覆材用組成物。
【請求項６】
請求項１から５のいずれか１項に記載の電線被覆材用組成物をシラン架橋させてなる電線被覆材を有することを特徴とする絶縁電線。
【請求項７】
請求項６に記載の絶縁電線を有することを特徴とするワイヤーハーネス。
【発明の詳細な説明】
【技術分野】
【０００１】
本発明は、電線被覆材用組成物、絶縁電線およびワイヤーハーネスに関し、さらに詳しくは、高い耐熱性が要求される箇所に適用される絶縁電線の被覆材料として好適な電線被覆材用組成物、これを用いた絶縁電線およびワイヤーハーネスに関するものである。
【背景技術】
【０００２】
従来、自動車のエンジンルームなどの高温環境下で使用される絶縁電線には、高い耐熱性が要求されている。そのため、このような場所で使用される絶縁電線の被覆材料には、電子線照射により架橋した架橋ポリ塩化ビニル（ＰＶＣ）が用いられてきた。
【０００３】
近年、地球環境への負荷を抑制する観点から、ポリ塩化ビニルなどのハロゲンを含有する材料の使用低減が望まれている。そのため、ハロゲン元素を含有していないポリオレフィンを主体とする材料への代替が進められている。この場合、ポリオレフィンに対して十分な難燃性を付与するため、難燃剤として水酸化マグネシウムが比較的多量に添加されることが多い。
【０００４】
また、上述の電子線照射による架橋は、高価な設備を必要とするため、製造コストの上昇を招く。そのため、最近では、安価な設備で架橋可能なシラン架橋を用いてポリオレフィンを架橋する技術が注目されている。
【０００５】
例えば、特許文献１には、ポリオレフィンエラストマー１００重量部に対してシランカップリング剤を１〜３重量部、架橋剤を０．０２５〜０．０６３重量部配合し加熱混練してシランカップリング剤をポリオレフィンエラストマーにグラフト重合させたコンパウンドに水酸化マグネシウムを１００重量部混練したシラングラフトマー（Ａ成分）と、ポリオレフィンエラストマー１００重量部に対して、架橋剤を１．０〜３．１２重量部、架橋触媒を７．１４〜３１．３重量部を含浸処理した触媒マスターバッチ（Ｂ成分）とを、混練加熱架橋して成形したノンハロゲン難燃シラン架橋ポリオレフィン組成物が開示されている。
【０００６】
また例えば、特許文献２には、電線被覆材に用いる組成物として、熱可塑性樹脂、ゴム、および、熱可塑性エラストマーからなる群から選ばれる少なくとも１つの重合体１００質量部、有機過酸化物０．０１〜０．６質量部、シラノール縮合触媒０．０５〜０．５質量部、および、水酸化マグネシウム１００〜３００質量部を含む、シラン架橋性ポリオレフィンとの混合用樹脂組成物が開示されている。
【先行技術文献】
【特許文献】
【０００７】
【特許文献１】特開２０００−２１２２９１号公報
【特許文献２】特開２００６−１３１７２０号公報
【発明の概要】
【発明が解決しようとする課題】
【０００８】
しかしながら、従来の電線被覆材用組成物は、以下の点で改良の余地があった。すなわち、電子線架橋によらず、シラン架橋による耐熱性向上を図ろうとした場合に、難燃剤である水酸化マグネシウムとして、海水等から化学合成される水酸化マグネシウムに代えて、天然鉱物由来の水酸化マグネシウムを用いると、耐磨耗性や引張伸び等の機械的特性が著しく低下してしまう。そのため、シラン架橋と天然鉱物由来の水酸化マグネシウムとを組み合わせて用いつつ、耐熱性と機械的特性との両立を図ることは困難であるといった問題があった。
【０００９】
本発明は上記事情に鑑みてなされたもので、本発明が解決しようとする課題は、シラン架橋と天然鉱物由来の水酸化マグネシウムとを用いても、耐熱性と機械的特性との両立を図ることが可能な電線被覆組成物を提供することにある。また、耐熱性および機械的特性に優れた絶縁電線、ワイヤーハーネスを提供することにある。
【課題を解決するための手段】
【００１０】
上記課題を解決するために本発明に係る電線被覆材用組成物は、（Ａ）ポリオレフィンにシランカップリング剤がグラフトされたシラングラフトポリオレフィン、（Ｂ）未変性ポリオレフィン、（Ｃ）官能基により変性された変性ポリオレフィン、（Ｄ）天然鉱物由来の水酸化マグネシウム、（Ｅ）架橋触媒を含むことを要旨とするものである。
【００１１】
ここで、上記電線被覆材用組成物は、（Ａ）シラングラフトポリオレフィン３０〜９０質量部、（Ｂ）未変性ポリオレフィンと前記（Ｃ）官能基により変性された変性ポリオレフィンとを合計で１０〜７０質量部、（Ａ）、（Ｂ）および（Ｃ）の合計１００質量部に対し、（Ｄ）天然鉱物由来の水酸化マグネシウム３０〜２００質量部を含むことが好ましい。
【００１２】
また、上記官能基は、カルボン酸基、酸無水物基、アミノ基およびエポキシ基から選択される１種または２種以上であることが好ましい。
【００１３】
また、上記ポリオレフィンは、超低密度ポリエチレン、直鎖状低密度ポリエチレン、および、低密度ポリエチレンから選択される１種または２種以上であることが好ましい。
【００１４】
また、上記電線被覆材用組成物は、さらに、（Ｆ）酸化亜鉛、および／または、ベンズイミダゾール系化合物を含んでいることが好ましい。
【００１５】
本発明に係る絶縁電線は、上記電線被覆材用組成物をシラン架橋させてなる電線被覆材を有することを要旨とする。
【００１６】
本発明に係るワイヤーハーネスは、上記絶縁電線を有することを要旨とする。
【発明の効果】
【００１７】
本発明に係る電線被覆材用組成物は、（Ａ）ポリオレフィンにシランカップリング剤がグラフトされたシラングラフトポリオレフィン、（Ｂ）未変性ポリオレフィン、（Ｃ）官能基により変性された変性ポリオレフィン、（Ｄ）天然鉱物由来の水酸化マグネシウム、（Ｅ）架橋触媒を含んでいる。そのため、シラン架橋されたときに、高い耐熱性、優れた機械的特性を発揮でき、耐熱性と機械的特性との両立を図ることができる。
【００１８】
ここで、上記電線被覆材用組成物において、（Ａ）シラングラフトポリオレフィン３０〜９０質量部、（Ｂ）未変性ポリオレフィンと（Ｃ）官能基により変性された変性ポリオレフィンとを合計で１０〜７０質量部、（Ａ）、（Ｂ）および（Ｃ）の合計１００質量部に対し、（Ｄ）天然鉱物由来の水酸化マグネシウム３０〜２００質量部の成分範囲にある場合には、耐熱性と機械的特性とのバランスに優れる。
【００１９】
また、上記官能基が、カルボン酸基、酸無水物基、アミノ基およびエポキシ基から選択される１種または２種以上である場合には、（Ｃ）変性ポリオレフィンと（Ｄ）天然鉱物由来の水酸化マグネシウムとの良好な密着性が得られ、機械的特性の向上に寄与することができる。
【００２０】
また、上記ポリオレフィンが、超低密度ポリエチレン、直鎖状低密度ポリエチレン、および、低密度ポリエチレンから選択される１種または２種以上である場合には、引張伸び特性の向上および電線の柔軟性に寄与することができる。
【００２１】
また、上記電線被覆材用組成物が、さらに（Ｆ）酸化亜鉛、および／または、ベンズイミダゾール系化合物を含んでいる場合には、耐熱性の向上に寄与することができる。
【００２２】
本発明に係る絶縁電線は、上記電線被覆材用組成物をシラン架橋させてなる電線被覆材を有しているので、耐熱性、機械的特性に優れる。また、高価な電子線照射架橋や合成水酸化マグネシウムを用いていないので、低コスト化に寄与することができる。
【００２３】
本発明に係るワイヤーハーネスは、上記絶縁電線を有しているので、耐熱性、機械的特性に優れる。また、高価な電子線照射架橋や合成水酸化マグネシウムを用いていないので、低コスト化に寄与することができる。
【発明を実施するための形態】
【００２４】
以下、本発明の実施形態について詳細に説明する。本発明に係る電線被覆材用組成物は、（Ａ）シラングラフトポリオレフィン、（Ｂ）未変性ポリオレフィン、（Ｃ）官能基により変性された変性ポリオレフィン、（Ｄ）天然鉱物由来の水酸化マグネシウム、（Ｅ）架橋触媒を含んでいる。
【００２５】
（Ａ）シラングラフトポリオレフィン
シラングラフトポリオレフィンは、ポリオレフィンにシランカップリング剤がグラフトされてなるものである。
【００２６】
ポリオレフィンとしては、例えば、エチレンやプロピレンなどのオレフィンの単独重合体、エチレン−αオレフィン共重合体、エチレン−酢酸ビニル共重合体、エチレン−（メタ）アクリル酸エステル共重合体などのエチレン系共重合体、プロピレン−αオレフィン共重合体、プロピレン−酢酸ビニル共重合体、プロピレン−（メタ）アクリル酸エステル共重合体などのプロピレン系共重合体、エチレン系エラストマー、プロピレン系エラストマーなどのオレフィン系エラストマーなどを例示することができる。これらは、単独で用いても良いし、併用しても良い。
【００２７】
好ましくは、ポリエチレン、ポリプロピレン、エチレン−酢酸ビニル共重合体、エチレン−アクリル酸エステル共重合体、エチレン−メタクリル酸エステル共重合体などである。
【００２８】
ポリエチレンとしては、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、超低密度ポリエチレンなどを例示することができる。これらは、単独で用いても良いし、併用しても良い。好ましくは、引張伸び特性の向上等の観点から、メタロセン超低密度ポリエチレンである。
【００２９】
シランカップリング剤としては、例えば、ビニルトリメトキシシラン、ビニルトリエトキシシラン、ビニルトリブトキシシランなどのビニルアルコキシシランやノルマルヘキシルトリメトキシシラン、ビニルアセトキシシラン、γ−メタクリロキシプロピルトリメトキシシラン、γ−メタクリロキシプロピルメチルジメトキシシランなどを例示することができる。これらは、１種または２種以上併用しても良い。
【００３０】
シランカップリング剤のグラフト量（シラングラフト前のポリオレフィンに占めるグラフトされているシランカップリング剤の質量割合）の上限は、電線被覆工程での過剰な架橋による異物発生等の観点から、好ましくは、１５質量％以下、より好ましくは、１０質量％以下、さらに好ましくは、５質量％以下であると良い。一方、上記グラフト量の上限は、電線被覆の架橋度（ゲル分率）等の観点から、好ましくは、０．１質量％以上、より好ましくは、１質量％以上、さらに好ましくは、２．５質量％以上であると良い。
【００３１】
ポリオレフィンにシランカップリング剤をグラフトする手法としては、ポリオレフィンにシランカップリング剤、遊離ラジカル発生剤等を加え、二軸押出機等で混合する方法を用いることができるが、他にも、ポリオレフィンを重合する際に、シランカップリング剤を添加する方法を用いても良い。
【００３２】
この際、シランカップリング剤の配合量は、シランカップリング剤をグラフトするポリオレフィン１００質量部に対して０．５〜５質量部の範囲内であることが好ましい。より好ましくは、２．５〜５質量部の範囲内である。シランカップリング剤の配合量が０．５質量部未満では、シランカップリング剤のグラフト量が少なく、シラン架橋時に十分な架橋度が得られ難くなる。一方、５質量部を超えると、混練時に架橋反応が進みすぎてゲル状物質が発生しやすくなる。そうすると、製品表面に凹凸が発生しやすく、量産性が悪くなる。また、溶融粘度も高くなりすぎて押出機に過負荷がかかり、作業性が悪化しやすくなる。
【００３３】
上記遊離ラジカル発生剤としては、ジクミルパーオキサイド（ＤＣＰ）、ベンゾイルパーオキサイド、ジクロロベンゾイルパーオキサイド、ジ−ｔｅｒｔ−ブチルパーオキサイド、ブチルパーアセテート、ｔｅｒｔ−ブチルパーベンゾエート、２，５−ジメチル−２，５−ジ（ｔｅｒｔ−ブチルパーオキシ）ヘキサンなどの有機過酸化物などを例示することができる。より好ましくは、ジクミルパーオキサイド（ＤＣＰ）である。例えば、遊離ラジカル発生剤として、ジクミルパーオキサイド（ＤＣＰ）を用いる場合には、ポリオレフィンにシランカップリング剤をグラフト重合させるために、シラングラフトバッチの調製温度を２００℃以上にすると良い。
【００３４】
遊離ラジカル発生剤の配合量は、シラン変性するポリオレフィン１００質量部に対して０．０１質量部〜０．３質量部の範囲内にあることが好ましい。より好ましくは、０．０２５〜０．１質量部の範囲内である。０．０１質量部未満では、シランカップリング剤のグラフト化反応が十分進行し難く、所望のゲル分率が得られ難くなる。一方、０．３質量部を越えると、目的としない過酸化物架橋が進行しやすくなる。そのため、導体の外周に電線被覆材用組成物を押出被覆して電線被覆材を形成した場合に、被覆材表面に凹凸が発生し、外観が悪化しやすくなる。また、溶融粘度も高くなり過ぎて押出機に過負荷がかかり、作業性が悪化しやすくなる。
【００３５】
（Ｂ）未変性ポリオレフィン
未変性ポリオレフィンとは、官能基により変性されていないポリオレフィンのことである。具体的なポリオレフィンとしては、（Ａ）にて上述したポリオレフィンを例示することができ、ここでの詳細な説明は省略する。
【００３６】
（Ｃ）官能基により変性された変性ポリオレフィン
官能基により変性された変性ポリオレフィンを構成する具体的なポリオレフィンとしては、（Ａ）にて上述したポリオレフィンを例示することができ、ここでの詳細な説明は省略する。
【００３７】
上記官能基としては、例えば、カルボン酸基、酸無水物基、アミノ基、エポキシ基、シラン基、ヒドロキシル基等を例示することができる。上記官能基のうち、好ましくは、カルボン酸基、酸無水物基、アミノ基、エポキシ基などである。（Ｃ）変性ポリオレフィンと（Ｄ）天然鉱物由来の水酸化マグネシウムとの良好な密着性が得られ、機械的特性の向上に寄与することができるからである。上記変性ポリオレフィンには、これらは官能基が１種または２種以上含まれていても良い。また、異なる官能基により変性された同一または異なるポリオレフィン、同じ官能基により変性された異なるポリオレフィンが１種または２種以上含まれていても良い。
【００３８】
官能基により変性された変性ポリオレフィン中に占める官能基量は、好ましくは、０．０１〜２０質量％、より好ましくは、０．０５〜１５質量％、さらに好ましくは、０．１〜１０質量％の範囲内にあると良い。官能基量がこれら範囲内にあれば、官能基による変性の効果と、電線被覆材に適用した場合の皮剥性とのバランス等に優れるからである。
【００３９】
ポリオレフィンを官能基により変性する方法としては、具体的には、官能基を有する化合物をポリオレフィンにグラフト重合する方法や、官能基を有する化合物とオレフィンモノマとを共重合させてオレフィン共重合体とする方法等が挙げられる。
【００４０】
官能基としてカルボン酸基や酸無水物基を導入する化合物としては、具体的には、マレイン酸、フマル酸、シトラコン酸、イタコン酸等のα、β−不飽和ジカルボン酸、又はこれらの無水物、アクリル酸、メタクリル酸、フラン酸、クロトン酸、ビニル酢酸、ペンテン酸等の不飽和モノカルボン酸等が挙げられる。
【００４１】
官能基としてアミノ基を導入する化合物としては、具体的には、アミノエチル（メタ）アクリレート、プロピルアミノエチル（メタ）アクリレート、ジメチルアミノエチル（メタ）アクリレート、ジエチルアミノエチル（メタ）アクリレート、ジブチルアミノエチル（メタ）アクリレート、アミノプロピル（メタ）アクリレート、フェニルアミノエチル（メタ）アクリレート、シクロヘキシルアミノエチル（メタ）アクリレート等が挙げられる。
【００４２】
官能基としてエポキシ基を導入する化合物としては、具体的には、アクリル酸グリシジル、メタクリル酸グリシジル、イタコン酸モノグリシジルエステル、ブテントリカルボン酸モノグリシジルエステル、ブテントリカルボン酸ジグリシジルエステル、ブテントリカルボン酸トリグリシジルエステル、α−クロロアクリル酸、マレイン酸、クロトン酸、フマル酸等のグリシジルエステル類、ビニルグリシジルエーテル、アリルグリシジルエーテル、グリシジルオキシエチルビニルエーテル、スチレン−ｐ−グリシジルエーテル等のグリシジルエーテル類、ｐ−グリシジルスチレン等が挙げられる。
【００４３】
（Ｄ）天然鉱物由来の水酸化マグネシウム
本発明に係る電線被覆材用組成物は、水酸化マグネシウムとして、天然鉱物由来のものを用いる。天然鉱物由来の水酸化マグネシウムは、典型的には、水酸化マグネシウムを主成分とする鉱物を粉砕処理することにより得ることができる。そのため、海水に含まれるＭｇ源を原料として合成される合成水酸化マグネシウムに比較して、表面の凹凸が多い特徴を有している。
【００４４】
天然鉱物由来の水酸化マグネシウムの粒子径の上限は、電線被覆材にしたときの外観に優れる等の観点から、好ましくは、２０μｍ以下、より好ましくは、１０μｍ以下、さらに好ましくは、５μｍ以下であると良い。一方、上記粒子径の下限は、二次的な凝集が発生し難く、機械的特性を悪化させ難い等の観点から、好ましくは、０．５μｍ以上であると良い。
【００４５】
また、上述のように、天然鉱物由来の水酸化マグネシウムは、粒子表面における凹凸が大きい。そのため、基本的にポリマ成分との密着性が悪い。ポリマ成分との良好な密着性を得やすくする等の観点から、天然鉱物由来の水酸化マグネシウムの表面は、表面処理剤により表面処理されていても良い。
【００４６】
上記表面処理剤としては、シランカップリング剤、チタネートカップリング剤、脂肪酸または脂肪酸塩あるいは脂肪酸エステル化合物、オレフィン系ワックスなどを例示することができる。これらは１種または２種以上併用することができる。上記表面処理剤による処理は、好ましくは、天然鉱物由来の水酸化マグネシウム１００質量部に対して０．１〜１０質量％の範囲でなされることが好ましい。より好ましくは、０．５〜５質量％の範囲である。上記範囲内による処理であれば、電線被覆材としたときの機械的特性の向上効果と、不純物として処理剤が残存することによる機械的特性低下の抑制効果とのバランスに優れるからである。
【００４７】
なお、本発明に係る電線被覆材用組成物は、天然鉱物由来の水酸化マグネシウムを必須に含むものであるが、他にも、合成水酸化マグネシウムを含んでいても良い。もっとも、その場合には、本願発明の趣旨、低コスト化等の観点から、合成水酸化マグネシウムの分量は、天然鉱物由来の水酸化マグネシウムの分量よりも少ない分量とされる。
【００４８】
（Ｅ）架橋触媒
架橋触媒は、シラングラフトポリオレフィンをシラン架橋させるためのシラノール縮合触媒である。例えば、錫、亜鉛、鉄、鉛、コバルト等の金属カルボン酸塩や、チタン酸エステル、有機塩基、無機酸、有機酸などを例示することができる。
【００４９】
具体的には、ジブチル錫ジラウレート、ジブチル錫ジマレート、ジブチル錫メルカプチド（ジブチル錫ビスオクチルチオグリコールエステル塩、ジブチル錫β−メルカプトプロピオン酸塩ポリマーなど）、ジブチル錫ジアセテート、ジオクチル錫ジラウレート、酢酸第一錫、カプリル酸第一錫、ナフテン酸鉛、ナフテン酸コバルト、ステアリン酸バリウム、ステアリン酸カルシウム、チタン酸テトラブチルエステル、チタン酸テトラノニルエステル、ジブチルアミン、ヘキシルアミン、ピリジン、硫酸、塩酸、トルエンスルホン酸、酢酸、ステアリン酸、マレイン酸などを例示することができる。好ましくは、ジブチル錫ジラウレート、ジブチル錫ジマレート、ジブチル錫メルカプチドなどである。
【００５０】
本発明に係る電線被覆材用組成物は、上記（Ａ）〜（Ｅ）を含有しているが、任意で、さらに、（Ｆ）酸化亜鉛、および／または、ベンズイミダゾール系化合物を含んでいても良い。これらを含んでいる場合には、耐熱性の向上に寄与することができるからである。
【００５１】
酸化亜鉛は、その一部または全部を硫化亜鉛で代替することも可能である。上記ベンズイミダゾール系化合物としては、イオウを含むベンズイミダゾール系化合物を好適に用いることができる。具体的には、例えば、２−メルカプトベンズイミダゾール、２−メルカプトメチルベンズイミダゾール、４−メルカプトメチルベンズイミダゾール、５−メルカプトメチルベンズイミダゾールなどやこれらの亜鉛塩などが挙げられる。特に好ましいものは、２−メルカプトベンズイミダゾールおよびその亜鉛塩である。ベンズイミダゾール系化合物においては、ベンズイミダゾール骨格の他の位置にアルキル基等の置換基を有していても良い。
【００５２】
本発明に係る電線被覆材用組成物は、他にも、電線特性を阻害しない範囲で、各種の添加物が１種または２種以上任意に添加されていても良い。例えば、他の添加剤としては、例えば、ステアリン酸等の潤滑剤、酸化防止剤、銅害防止剤、紫外線吸収剤、加工助剤（ワックス、滑剤等）、難燃助剤、顔料などを例示することができる。
【００５３】
上記電線被覆材用組成物は（Ａ）シラングラフトポリオレフィン３０〜９０質量部、好ましくは、４０〜８０質量部、より好ましくは、５０〜７０質量部、（Ｂ）未変性ポリオレフィンと（Ｃ）官能基により変性された変性ポリオレフィンとを合計で１０〜７０質量部、好ましくは、２０〜６０質量部、より好ましくは、３０〜５０質量部、（Ａ）、（Ｂ）および（Ｃ）の合計１００質量部に対し、（Ｄ）天然鉱物由来の水酸化マグネシウム３０〜２００質量部、好ましくは、５０〜１２０質量部、より好ましくは、６０〜１００質量部を含むことが好ましい。耐熱性、機械的特性、難燃性等のバランスに優れるからである。
【００５４】
この際、（Ｂ）未変性ポリオレフィンと（Ｃ）官能基により変性された変性ポリオレフィンとの混合比は、好ましくは、質量比で、（Ｂ）／（Ｃ）＝９５／５〜５０／５０、より好ましくは、９０／１０〜７０／３０の範囲内にあると良い。上記範囲内にあれば、コスト効果に寄与し、官能基による余剰反応を抑制できるなどの利点があるからである。
【００５５】
また、（Ｅ）架橋触媒は、（Ａ）シラングラフトポリオレフィン１００質量部に対し、好ましくは、０．３〜１０質量部、より好ましくは、０．５〜５質量部の範囲内にあることが好ましい。０．５質量部以上とすることで、適切な架橋度が得られ、耐熱性を向上させやすくなり、また、５質量部以下とすることで、外観も良好にすることができるからである。
【００５６】
また、（Ｆ）酸化亜鉛、および／または、ベンズイミダゾール系化合物は、（Ａ）、（Ｂ）および（Ｃ）の合計１００質量部に対し、好ましくは、１〜２０質量部、より好ましくは、３〜１０質量部の範囲内にあることが好ましい。１質量部以上とすることで、耐熱性を向上させやすなり、また、２０質量部以下とすることで、粒子の凝集を防ぎ、電線の外観が向上する上、耐摩耗性などの機械的特性に悪影響を及ぼし難くなるからである。
【００５７】
また、ステアリン酸等の潤滑剤は、潤滑剤を除く樹脂成分１００質量部に対し、好ましくは、５質量部以下、より好ましくは、３質量部以下に抑えると良い。上記潤滑剤は、電線外観が良好になる効果があるが、多量に添加すると、電線加工性、ワイヤーハーネス加工性等に悪影響を及ぼすからである。
【００５８】
本発明に係る電線被覆材用組成物は、（Ａ）シラングラフトポリオレフィンと、（Ｂ）未変性ポリオレフィンポリオレフィンと、（Ｃ）官能基により変性された変性ポリオレフィンと、（Ｄ）天然鉱物由来の水酸化マグネシウムと、（Ｅ）架橋触媒と、必要に応じて、他の添加剤等とを、バンバリミキサー、加圧ニーダー、混練押出機、二軸押出機、ロールなどの通常の混練機を用いて加熱混練し、成形することにより得ることができる。その後、シラングラフトポリオレフィンをシラン架橋する（水架橋する）ことにより架橋体とすることができる。なお、各成分の配合量は、上述した範囲内において適宜調整すればと良い。
【００５９】
本発明に係る電線被覆材用組成物は、好ましくは、シラングラフトポリオレフィンもしくはシラングラフトポリオレフィン形成材料（ポリオレフィン、シランカップリング剤、遊離ラジカル発生剤）よりなるシラングラフトバッチと、ポリオレフィン（未変性及び／または変性）に難燃剤として天然鉱物由来の水酸化マグネシウムや架橋触媒を配合してなる難燃剤バッチとを加熱混練する、あるいは、上記シラングラフトバッチと、架橋触媒を除いた上記の難燃剤バッチと、ポリオレフィン（未変性及び／または変性）に架橋触媒を配合してなる触媒バッチとを加熱混練する、あるいは、上記シラングラフトバッチと、架橋触媒を除いた上記の難燃剤バッチと、架橋触媒とを加熱混練し、得られた混練物を成形する手順を経て得ることが好ましい。この場合も、その後にシラングラフトポリオレフィンをシラン架橋（水架橋）することにより架橋体とすることができる。
【００６０】
上記手順を得た場合には、混練物を導体の外周に押出被覆して電線被覆材を形成した場合に、被覆材表面に凹凸が発生し難く、良好な外観が得られやすくなり、また、溶融粘度も高くなり過ぎずに押出機に過負荷がかかり難くなるため、良好な作業性を確保しやすくなるなどの利点がある。
【００６１】
次に、本発明に係る絶縁電線について説明する。本発明に係る絶縁電線は、銅、銅合金、アルミニウム、アルミニウム合金等よりなる導体の外周に、上記電線被覆材用組成物をシラン架橋させてなる電線被覆材を有している。導体は、その導体径や導体の材質など、特に限定されるものではなく、用途に応じて適宜定めることができる。また、電線被覆材の厚さについても、特に制限はなく、導体径などを考慮して適宜定めることができる。電線被覆材は単層または複数層であっても良い。
【００６２】
シラン架橋後の電線被覆材用組成物は、耐熱性の観点から、架橋度が５０％以上であることが好ましい。より好ましくは、６０％以上である。なお、架橋度は、用いるシラングラフトポリオレフィンのシランカップリング剤のグラフト量や、架橋触媒の種類や量、シラン架橋（水架橋）条件（温度や時間）等により調整することができる。
【００６３】
本発明に係る絶縁電線を製造するには、上述した方法により各バッチを加熱混練した後、得られた混練物を導体の外周に押出被覆し、その後に、押出被覆された被覆材料をシラン架橋（水架橋）すれば良い。
【００６４】
この際、加熱混練工程では、例えば、ペレット形状に成形した各バッチをミキサーや押出機等を用いてドライブレンドすることができる。押出被覆工程では、通常の押出成形機等を用いて導体の外周に電線被覆材を押出被覆すれば良い。架橋工程では、押出被覆工程にて形成された電線被覆材を水蒸気あるいは水に曝す等して架橋を行うことができる。この際の条件は、例えば、常温〜９０℃の温度範囲内で４８時間以内で行うと良い。より好ましくは、６０〜８０℃の温度範囲内で１２〜２４時間の範囲内で行うと良い。
【００６５】
次に、本発明に係るワイヤーハーネスについて説明する。本発明に係るワイヤーハーネスは、上述した絶縁電線を有している。具体的な構成としては、上述した絶縁電線のみがひとまとまりに束ねられた単独電線束、あるいは、上述した絶縁電線と他の絶縁電線とが混在状態でひとまとまりに束ねられた混在電線束が、ワイヤーハーネス保護材により被覆された構成などを例示することができる。
【００６６】
単独電線束および混在電線束に含まれる電線本数は、任意に定めることができ、特に限定されるものではない。
【００６７】
また、混在電線束を用いる場合、含まれる他の絶縁電線の構造は、特に限定されるものではない。電線被覆材は１層構造であっても、２層構造であっても良い。また、他の絶縁電線の電線被覆材の種類も特に限定されるものではない。
【００６８】
また、上記ワイヤーハーネス保護材は、電線束の外周を覆い、内部の電線束を外部環境などから保護する役割を有するもので、テープ状に形成された基材の少なくとも一方の面に粘着剤が塗布されたものや、チューブ状、シート状などに形成された基材を有するものなどが挙げられる。これらは、用途に応じて適宜選択して用いることができる。
【００６９】
ワイヤーハーネス保護材を構成する基材としては、具体的には、例えば、各種のノンハロゲン系難燃樹脂組成物、塩化ビニル樹脂組成物または当該塩化ビニル樹脂組成物以外のハロゲン系樹脂組成物などが挙げられる。
【実施例】
【００７０】
以下、本発明を実施例を用いて詳細に説明する。なお、本発明はこれら実施例によって限定されるものではない。
【００７１】
（供試材料および製造元など）
本実施例および比較例において使用した供試材料を製造元、商品名等とともに示す。
【００７２】
・シラングラフトＰＰ［三菱化学（株）製、「リンクロンＸＰＭ８００ＨＭ」］
・シラングラフトＰＥ（１）［三菱化学（株）製、「リンクロンＸＬＥ８１５Ｎ（ＬＬＤＰＥ）」］
・シラングラフトＰＥ（２）［三菱化学（株）製、「リンクロンＸＣＦ７１０Ｎ（ＬＤＰＥ）」］
・シラングラフトＰＥ（３）［三菱化学（株）製、「リンクロンＱＳ２４１ＨＺ（ＨＤＰＥ）」］
・シラングラフトＰＥ（４）［三菱化学（株）製、「リンクロンＳＨ７００Ｎ（ＶＬＤＰＥ）」］
・シラングラフトＥＶＡ［三菱化学（株）製、「リンクロンＸＶＦ６００Ｎ」］
・ＰＰエラストマー［日本ポリプロ（株）製、「ニューコンＮＡＲ６」］
・ＰＥ（１）［デュポン  ダウ  エラストマー  ジャパン（株）製、「エンゲージ  ８００３」（ＶＬＤＰＥ）］
・ＰＥ（２）[日本ユニカー（株）製、「ＮＵＣ８１２２」（ＬＤＰＥ）]
・ＰＥ（３）[プライムポリマー（株）製、「ウルトゼックス１０１００Ｗ」（ＬＬＤＰＥ）]
・マレイン酸変性ＰＥ［日本油脂（株）製、「モディックＡＰ５１２Ｐ」］
・エポキシ変性ＰＥ［住友化学（株）製、「ボンドファーストＥ（Ｅ−ＧＭＡ）」］
・マレイン酸変性ＰＰ［三菱化学（株）製、「アドマーＱＢ５５０」］
・天然鉱物由来の水酸化マグネシウム［神島化学（株）製、「マグシーズＷ」］
・合成水酸化マグネシウム［協和化学（株）製、「キスマ５」］
・酸化防止剤（１）［チバスペシャリティケミカルズ社製、「イルガノックス１０１０」］
・酸化防止剤（２）［チバスペシャリティケミカルズ社製、「イルガノックス１３３０」］
・銅害防止剤［（株）アデカ製、「ＣＤＡ−１」］
・酸化亜鉛［ハクスイテック（株）製、「亜鉛華二種」］
・硫化亜鉛［Ｓａｃｈｔｌｅｂｅｎ  Ｃｈｅｍｉｅ  Ｇｍｂｈ製、「ＳａｃｈｔｏｌｉｔｈＨＤ−Ｓ」］
・ベンズイミダゾール系化合物（川口化学工業（株）製、「アンテージＭＢ」）
・潤滑剤（１）［日本油脂（株）製、「アルフローＰ１０」（エルカ酸アミド）］
・潤滑剤（２）［日本油脂（株）製、「アルフローＳ１０」（ステアリン酸アミド）］
・架橋触媒［三菱化学（株）製、「リンクロンＬＺ０５１５Ｈ」］
【００７３】
（難燃剤バッチの調製）
表１、２に示した実施例、比較例の難燃剤バッチの配合割合となるように各材料を二軸押出混練機に加え、２００℃で０．１〜２分間加熱混練した後、ペレット化し、各難燃剤バッチを調製した。
【００７４】
（絶縁電線の作製）
表１、２に示した実施例、比較例の配合割合となるように上記難燃剤バッチと、シラングラフトポリオレフィン（比較例１は無し）と、架橋触媒とを押出機のホッパーで混合して押出機の温度を約１８０℃〜２００℃に設定して、押出加工を行なった。外径２．４ｍｍの導体上に厚さ０．７ｍｍの絶縁体として押出被覆した（被覆外径３．８ｍｍ）。その後、６０℃、９５％湿度の高湿高温槽で２４時間水架橋処理を施して絶縁電線を作製した。
【００７５】
得られた各絶縁電線について、下記の項目を評価した。
【００７６】
（ゲル分率）
ＪＡＳＯ−Ｄ６０８−９２に準拠して、ゲル分率を測定した。すなわち、電線の絶縁体試料を約０．１ｇ秤量しこれを試験管に入れ、キシレン２０ｍｌを加えて、１２０℃の恒温油槽中で２４時間加熱する。その後試料を取り出し、１００℃の乾燥器内で６時間乾燥後、常温になるまで放冷してから、その重量を精秤し、試験前の質量に対する質量百分率をもってゲル分率とした。ゲル分率５０％以上であった場合を合格「○」、ゲル分率５０％未満であった場合を不合格「×」とした。なお、ゲル分率は、水架橋の架橋状態を表す指標として架橋電線に一般的に用いられている。
【００７７】
（難燃性）
ＩＳＯ６７２２に準拠し、７０秒以内に消火する場合を合格「○」、７０秒を越えて消火する場合を不合格「×」とした。
【００７８】
（引張伸び）
ＪＩＳ  Ｃ  ３００５の引張試験に準拠して、引張伸びを測定した。すなわち、絶縁電線を１００ｍｍの長さに切り出し、導体を取り除いて電線被覆材のみの管状試験片とした後、２３±５℃の室温下にて、試験片の両端を引張試験機のチャックに取り付けた後、引張速度２００ｍｍ／分で引っ張り、試験片の破断時の荷重および伸びを測定した。引張伸びが１２５％以上であった場合を合格「○」、とりわけ３００％以上であった場合を良好「◎」とした。引張伸びが１２５％未満であった場合を不合格「×」とした。
【００７９】
（耐磨耗性）
ＩＳＯ６７２２に準拠し、５００回以上のブレード磨耗に耐えられた場合を合格「○」、耐えられなかった場合を不合格「×」とした。
【００８０】
（ＩＳＯ長期加熱試験（耐熱性））
ＩＳＯ６７２２に準拠し、絶縁電線に対して１５０℃×３０００時間もしくは１００００時間の老化試験を行った後、１ｋｖ×１ｍｉｎ．の耐電圧試験を行った。老化時間３０００時間後に１ｋｖ×１ｍｉｎ．の耐電圧試験に耐えることができた場合を「○」、老化時間１００００時間後に１ｋｖ×１ｍｉｎ．の耐電圧試験に耐えることができた場合を「◎」、老化時間３０００時間後に１ｋｖ×１ｍｉｎ．の耐電圧試験に耐えることができなかった場合を「×」とした。
【００８１】
（電線表面粗さ）
針形の検出器（Ｍｉｔｕｔｏｙｏ製「サーフテストＳＪ３０１」）を用いて、絶縁電線の表面の平均粗さ（Ｒａ）を測定し、Ｒａ＝１未満の場合を表面粗さが良好であるとして「○」、Ｒａ＝０．５未満の場合を表面粗さに優れるとして「◎」とした。なお、電線表面粗さは、参考データである。
【００８２】
【表１】
2011119083.tif 000002
【００８３】
【表２】
2011119083.tif 000003
【００８４】
表１、表２によれば、次のことが分かる。すなわち、比較例１は、（Ａ）シラングラフトポリオレフィン、（Ｃ）官能基により変性された変性ポリオレフィンを含有していない。そのため、シラン架橋がなされず、耐熱性に劣る。また、引張特性にも劣っている。
【００８５】
比較例２は、（Ｃ）官能基により変性された変性ポリオレフィンを含有していない。そのため、樹脂成分と（Ｄ）天然鉱物由来の水酸化マグネシウムとの密着性が悪く、耐磨耗性、引張特性に劣る。また、上記密着性の悪さに起因して、電線表面の粗さも大きく、外観に劣っている。
【００８６】
比較例３は、（Ｄ）天然鉱物由来の水酸化マグネシウムを含有していない。そのため、耐熱性、耐磨耗性、引張特性等は問題ないが、電線に必要な難燃性を有していない。
【００８７】
これらに対し、実施例は、いずれも、（Ａ）シラングラフトポリオレフィン、（Ｂ）未変性ポリオレフィン、（Ｃ）官能基により変性された変性ポリオレフィン、（Ｄ）天然鉱物由来の水酸化マグネシウム、（Ｅ）架橋触媒を含んでいる。そのため、天然鉱物由来の水酸化マグネシウムを含有していても、シラン架橋されたときに高い耐熱性、優れた機械的特性を発揮でき、耐熱性と機械的特性との両立を図ることが可能なことが分かる。
【００８８】
また、各成分が本発明に規定される範囲内にあることにより、耐熱性と機械的特性とのバランスに優れていることが分かる。さらに、（Ｆ）酸化亜鉛、および／または、ベンズイミダゾール系化合物を含んでいる実施例３、４は、他の実施例に比べ、高い耐熱性を有していることも分かる。
【００８９】
以上、本発明の実施の形態について詳細に説明したが、本発明は上記実施の形態に何ら限定されるものではなく、本発明の要旨を逸脱しない範囲で種々の改変が可能である。